(57)【要約】【課題】多量の廃液の発生の問題の発生を防止しつつ、被処理物に対して効率よく防炎処理を施すことができるインクジェット用組成物および防炎処理方法を提供すること。【解決手段】本発明のインクジェット用組成物は、防炎剤と、樹脂粒子とを含有する。前記樹脂粒子はウレタン系樹脂粒子であるのが好ましい。また、前記ウレタン系樹脂粒子を構成するウレタン系樹脂が、架橋性基を有するウレタン系樹脂であり、前記架橋性基が、ブロックドイソシアネート基、シラノール基から選択される１種以上であるのが好ましい。また、前記ウレタン系樹脂粒子を構成するウレタン系樹脂は、ポリカーボネート骨格を有するのが好ましい。【選択図】なし【特許請求の範囲】
【請求項１】
防炎剤と、樹脂粒子とを含有するインクジェット用組成物。
【請求項２】
前記樹脂粒子がウレタン系樹脂粒子である請求項１に記載のインクジェット用組成物。
【請求項３】
前記ウレタン系樹脂粒子を構成するウレタン系樹脂が、架橋性基を有するウレタン系樹脂であり、前記架橋性基が、ブロックドイソシアネート基およびシラノール基よりなる群から選択される１種以上である請求項２に記載のインクジェット用組成物。
【請求項４】
前記ウレタン系樹脂粒子を構成するウレタン系樹脂が、ポリカーボネート骨格を有する請求項２または３に記載のインクジェット用組成物。
【請求項５】
前記防炎剤として、臭素系防炎剤、リン系防炎剤および塩素系防炎剤よりなる群から選択される少なくとも１種を含有する請求項１ないし４のいずれか１項に記載のインクジェット用組成物。
【請求項６】
さらに、融点２００℃以下の滑剤を含有する請求項１ないし５のいずれか１項に記載のインクジェット用組成物。
【請求項７】
さらに、色材を含み、
前記色材の含有量が０．１質量％以下である請求項１ないし６のいずれか１項に記載のインクジェット用組成物。
【請求項８】
インクジェット用組成物の乾燥被膜のヤング率が５ＭＰａ以上７０ＭＰａ以下である請求項１ないし７のいずれか１項に記載のインクジェット用組成物。
【請求項９】
請求項１ないし８のいずれか１項に記載のインクジェット用組成物をインクジェット法により吐出し、被処理物に付着させる吐出工程を有する防炎処理方法。
【請求項１０】
前記吐出工程において、吐出速度：５．０ｍ／ｓ以上１０ｍ／ｓ以下、ノズルプレート開口と前記被処理物表面との間の最短距離：０．５ｍｍ以上５．０ｍｍ以下の条件で前記インクジェット用組成物を吐出する請求項９に記載の防炎処理方法。
【請求項１１】
前記吐出工程において、前記インクジェット用組成物を液滴重量１５ｎｇ以下で、前記被処理物上に１５ｍｇ／ｉｎｃｈ２以上の割合で付着させる請求項９または１０に記載の防炎処理方法。
【発明の詳細な説明】
【技術分野】
【０００１】
本発明は、インクジェット用組成物および防炎処理方法に関する。
【背景技術】
【０００２】
布帛への染色方法として、インクジェット法を適用したインクジェット染色方法がある。
【０００３】
一方、例えば、学校、デパート、劇場、病院等、多くの人が集まる場所のインテリア製品等には防炎加工が義務付けられている。
【０００４】
布帛への防炎性の付与は、通常、被処理物である布帛を、難燃剤を含む液状の組成物中に浸漬することにより行われている（例えば、特許文献１参照）。
【先行技術文献】
【特許文献】
【０００５】
【特許文献１】特開２０１０−１０６３７７号公報
【発明の概要】
【発明が解決しようとする課題】
【０００６】
しかしながら、上記のような方法では、オフラインでの処理のため、工程が煩雑で、防炎処理済みの布帛の生産性が悪く、また、多量の廃液が発生するという問題があった。
【課題を解決するための手段】
【０００７】
本発明は、上述の課題を解決するためになされたものであり、以下の適用例として実現することができる。
【０００８】
［１］  防炎剤と、樹脂粒子とを含有するインクジェット用組成物。
［２］  前記樹脂粒子がウレタン系樹脂粒子である［１］に記載のインクジェット用組成物。
【０００９】
［３］  前記ウレタン系樹脂粒子を構成するウレタン系樹脂が、架橋性基を有するウレタン系樹脂であり、前記架橋性基が、ブロックドイソシアネート基およびシラノール基よりなる群から選択される１種以上である［２］に記載のインクジェット用組成物。
【００１０】
［４］  前記ウレタン系樹脂粒子を構成するウレタン系樹脂が、ポリカーボネート骨格を有する［２］または［３］に記載のインクジェット用組成物。
【００１１】
［５］  前記防炎剤として、臭素系防炎剤、リン系防炎剤および塩素系防炎剤よりなる群から選択される少なくとも１種を含有する［１］ないし［４］のいずれかに記載のインクジェット用組成物。
【００１２】
［６］  さらに、融点２００℃以下の滑剤を含有する［１］ないし［５］のいずれかに記載のインクジェット用組成物。
【００１３】
［７］  さらに、色材を含み、色材の含有量が０．１質量％以下である［１］ないし［６］のいずれかに記載のインクジェット用組成物。
【００１４】
［８］  インクジェット用組成物の乾燥被膜のヤング率が５ＭＰａ以上７０ＭＰａ以下である［１］ないし［７］のいずれかに記載のインクジェット用組成物。
【００１５】
［９］  ［１］ないし［８］のいずれかに記載のインクジェット用組成物をインクジェット法により吐出し、被処理物に付着させる吐出工程を有する防炎処理方法。
【００１６】
［１０］  前記吐出工程において、吐出速度：５．０ｍ／ｓ以上１０ｍ／ｓ以下、ノズルプレート開口と前記被処理物表面との間の最短距離：０．５ｍｍ以上５．０ｍｍ以下の条件で前記インクジェット用組成物を吐出する［９］に記載の防炎処理方法。
【００１７】
［１１］  前記吐出工程において、前記インクジェット用組成物を液滴重量１５ｎｇ以下で、前記被処理物上に１５ｍｇ／ｉｎｃｈ２以上の割合で付着させる［９］または［１０］に記載の防炎処理方法。
【発明を実施するための形態】
【００１８】
以下、本発明の好適な実施形態について詳細に説明する。
［インクジェット用組成物］
まず、本発明のインクジェット用組成物について説明する。
【００１９】
本発明のインクジェット用組成物は、防炎剤と、樹脂粒子とを含有する。
このような構成により、本発明のインクジェット用組成物が適用される被処理物の表面に、防炎剤を含む材料で構成された被膜を形成することができ、防炎効果を得ることができる。当該被膜は、樹脂材料も含んでいるため被処理物の表面から脱落しにくく、耐擦性等の耐久性に優れる。また、防炎効果を発揮する上では、被処理物の表面に上記のような被膜が形成されていることが重要であり、当該被膜が比較的薄い場合であっても、防炎効果を十分に発揮することができる。したがって、被膜の厚さを必要以上に厚くしたり、被処理物の必要以上に深部にまで防炎剤を含ませる必要がないため、本発明のインクジェット用組成物を用いて製造される防炎体のしなやかさが低下し、取り扱いのし易さが低下してしまうことや、ごわつき感等による質感、風合いの低下等を効果的に防止することができる。また、防炎剤やそれを含む組成物の使用量を抑制することができ、低コスト化、省資源の観点からも好ましい。特に、従来行われてきた、難燃剤を含む液状の組成物中に、被処理物を浸漬する方法では、大量の排液が発生するという問題があったが、本発明では、被処理物の所望の部位に比較的少量のインクジェット用組成物を付与することにより、十分な防炎性を得ることができるため、上記のような問題の発生を効果的に防止することができる。また、本発明のインクジェット用組成物は、インクジェット法により吐出されるものであり、オンラインでの処理が可能なため、防炎処理された被処理物である防炎体の生産性を向上させる観点からも有利である。また、本発明のインクジェット用組成物は、樹脂材料を粒子として含んでいるため、インクジェット用組成物の粘度の増大が効果的に防止されており、インクジェット法による吐出安定性にも優れている。また、被処理物の材質、表面粗さ等に応じて、インクジェット用組成物の１滴当たりの液滴量や単位面積当たりの被処理物に対する付与量等を調整することにより、様々な被処理物に対して好適な防炎処理を施すことができる。また、被処理物が布帛である場合、従来では、局所的な収縮を生じ、防炎体の平面性が低下するという問題があったが、本発明では、このような問題の発生を効果的に防止することができる。
【００２０】
これに対し、上記の条件を満たさない場合には、満足のいく結果が得られない。例えば、樹脂粒子の代わりに、液体状態、例えば、溶融状態や溶解状態の樹脂を含ませた場合、十分な防炎効果や耐久性を得るのに十分な樹脂を含有させるとインクジェット用組成物の粘度が増大してしまい、インクジェット用組成物の吐出安定性が著しく低下したり、インクジェット法による吐出が不能になったりする。また、インクジェット用組成物中に樹脂材料を含ませなかった場合、被処理物に対する防炎剤の密着性が低下し、インクジェット用組成物を用いて製造される防炎体の防炎性、耐久性を十分に高めることができない。
【００２１】
＜防炎剤＞
本発明のインクジェット用組成物は、防炎剤を含んでいる。
【００２２】
防炎剤は、それ自身が難燃性を示し、本発明のインクジェット用組成物が付与される被処理物に対し、防炎性を付与する機能を有する。
【００２３】
防炎剤としては、上記のような機能を有するものであればよく、例えば、臭素原子を含む化合物である臭素系防炎剤、リン原子を含む化合物であるリン系防炎剤、塩素原子を含む化合物である塩素系防炎剤、金属酸化物を含む防炎剤である金属水酸化物系防炎剤、アンチモン原子を含む化合物であるアンチモン系防炎剤、炭酸アンモニウム、ホウ酸亜鉛、錫酸亜鉛、モリブデン化合物、メラミンシアヌレート、トリアジン化合物、グアニジン化合物、シリコンポリマー、反応型のビニル基含有難燃剤、エポキシ基含有難燃剤、カルボン酸含有難燃剤等が挙げられ、これらから選択される１種または２種以上を組み合わせて用いることができるが、臭素系防炎剤、リン系防炎剤および塩素系防炎剤よりなる群から選択される少なくとも１種を含有するのが好ましい。
【００２４】
これにより、本発明のインクジェット用組成物が適用された被処理物に対し、特に優れた防炎性を付与することができる。また、これらの防炎剤は、透明度が高く、被処理物の色味に対して悪影響を及ぼしにくい。
【００２５】
臭素系防炎剤としては、例えば、ペンタブロモジフェニルエーテル、オクタブロモジフェニルエーテル、デカブロモジフェニルエーテル、テトラブロモビスフェノールＡ、ヘキサブロモシクロドデカン、ヘキサブロモベンゼン等が挙げられるが、中でも、デカブロモジフェニルエーテルが特に好ましい。
【００２６】
リン系防炎剤としては、例えば、トリフェニルホスフェート等の芳香族のリン酸エステル、赤リン、ハロゲンを含むリン酸エステルやその誘導体、ジメチル・メチル・ホスホネートオリゴマー等が挙げられるが、中でも、トリフェニルホスフェートが特に好ましい。
【００２７】
塩素系防炎剤としては、例えば、塩素化パラフィン、ポリ塩化ビフェニル等が挙げられるが、中でも、塩素化パラフィンが特に好ましい。
【００２８】
防炎剤は、インクジェット用組成物中に、いかなる形態で含まれていてもよいが、粒子状で含まれているのが好ましい。
【００２９】
これにより、インクジェット用組成物の粘度を良好に保ちつつ、本発明のインクジェット用組成物を用いて製造される防炎体において優れた防炎性を得ることができる。
【００３０】
防炎剤が粒子状をなすものである場合、その平均粒径の下限は、０．０１μｍであるのが好ましく、０．０２μｍであるのがより好ましく、０．０３μｍであるのがさらに好ましい。また、防炎剤の平均粒径の上限は、１μｍであるのが好ましく、０．５μｍであるのがより好ましく、０．４μｍであるのがさらに好ましい。
これにより、前述した効果がより顕著に発揮される。
【００３１】
なお、本明細書において、平均粒径とは、動的光散乱法により得られる体積粒度分布において、小さい粒子からその体積を積算した場合に、累積体積％が５０体積％となるときの粒径を意味する。粒度分布は、ナノ粒子粒度分布測定器（例えば、日機装社製、ナノトラックＵＰＡ−ＥＸ１５０）を用いた測定により求めることができる。
【００３２】
インクジェット用組成物中における防炎剤の含有率の下限は、３．０質量％であるのが好ましく、５．０質量％であるのがより好ましく、１０質量％であるのがさらに好ましい。また、インクジェット用組成物中における防炎剤の含有率の上限は、３０質量％であるのが好ましく、２５質量％であるのがより好ましく、２０質量％であるのがさらに好ましい。
【００３３】
これにより、本発明のインクジェット用組成物が適用された被処理物に対し、特に優れた防炎性をより安定的に付与することができる。
【００３４】
＜樹脂粒子＞
本発明のインクジェット用組成物は、樹脂粒子を含んでいる。
樹脂粒子は、インクジェット用組成物が被処理物に付与された後において、被処理物に防炎剤を密着させる機能を有している。
【００３５】
樹脂粒子は、通常、本発明のインクジェットを用いて製造される防炎体において、その少なくとも一部が溶融し、複数個の樹脂粒子が融着した膜を形成する。
【００３６】
インクジェット用組成物において、樹脂材料を粒子として含まず、液状、例えば、溶融状態や溶解状態で含むことでも、当該樹脂材料により、防炎剤を被処理物に付着させることはできるが、この場合、インクジェット用組成物の粘度が増大してしまい、インクジェット用組成物の吐出安定性が著しく低下したり、インクジェット法による吐出が不能になったりする場合がある。これに対し、本発明のインクジェット用組成物は、粒子状の樹脂材料である樹脂粒子を含んでいるため、上記のような問題の発生を効果的に防止することができる。
【００３７】
樹脂粒子を構成する樹脂材料としては、例えば、ウレタン系樹脂、アクリル系樹脂、酢酸ビニル／エチレン樹脂等のビニル系樹脂等が挙げられるが、ウレタン系樹脂であるのが好ましい。言い換えると、樹脂粒子はウレタン系樹脂粒子であるのが好ましい。
【００３８】
これにより、被処理物に対する防炎剤の定着性をより向上させることができ、防炎体の耐久性、特に、耐擦性を高めることができる。
【００３９】
なお、ウレタン系樹脂は、分子内にウレタン結合を有するものであればよく、特に、主鎖中にウレタン結合を有するものであるのが好ましい。また、アクリル系樹脂は、（メタ）アクリル酸やそのエステル化合物を構成モノマーの少なくとも一部として含む樹脂である。
【００４０】
ウレタン系樹脂粒子を構成するウレタン系樹脂とは、繰り返し構造としてウレタン構造を有するものであればよく、架橋性基を有さないものであってもよいが、架橋性基を有するウレタン系樹脂であるのが好ましい。
【００４１】
これにより、防炎体における防炎剤の保持力をより高めることができ、防炎体の耐久性、特に、耐擦性を高めることができる。
【００４２】
ウレタン系樹脂が有する架橋性基としては、例えば、ブロックドイソシアネート基、シラノール基、アジリジニル基、カルボジイミド基、オキサゾリン基、アミド基、ヒドラジド基等が挙げられるが、ブロックドイソシアネート基およびシラノール基よりなる群から選択される１種以上であるのが好ましい。
【００４３】
これにより、防炎体の耐擦性、特に、水洗濯時等の湿摩擦やドライクリーニング時等の乾摩擦に対する堅牢性をより高いものとすることができる。
【００４４】
ウレタン系樹脂粒子を構成するウレタン系樹脂としては、例えば、ポリカーボネート骨格を有するもの、エステル骨格を有するもの、エーテル骨格を有するもの等が挙げられるが、ポリカーボネート骨格を有するものであるのが好ましい。
【００４５】
これにより、防炎体の耐擦性、特に、水洗濯時等の湿摩擦やドライクリーニング時等の乾摩擦に対する堅牢性をより高いものとすることができる。
【００４６】
樹脂粒子の平均粒径の下限は、特に限定されないが、０．０１μｍであるのが好ましく、０．０２μｍであるのがより好ましく、０．０３μｍであるのがさらに好ましい。また、樹脂粒子の平均粒径の上限は、特に限定されないが、１μｍであるのが好ましく、０．５μｍであるのがより好ましく、０．４μｍであるのがさらに好ましい。
【００４７】
これにより、インクジェット用組成物により被処理物上に形成される被膜の厚さが厚くなりすぎることをより効果的に防止することができるとともに、形成される被膜の被処理物に対する密着性をより高いものとすることができる。
【００４８】
インクジェット用組成物中における樹脂粒子の含有率の下限は、特に限定されないが、２．０質量％であるのが好ましく、５．０質量％であるのがより好ましく、８．０質量％であるのがさらに好ましい。また、インクジェット用組成物中における樹脂粒子の含有率の上限は、特に限定されないが、３５質量％であるのが好ましく、３０質量％であるのがより好ましく、２５質量％であるのがさらに好ましい。
【００４９】
これにより、被処理物に対する防炎剤の付着量が低くなりすぎるのを効果的に防止しつつ、被処理物に対する防炎剤の密着性をより優れたものとすることができる。その結果、防炎体の防炎性、耐久性をより優れたものとすることができる。
【００５０】
また、インクジェット用組成物中における樹脂粒子の含有率をＸＲ［質量％］、インクジェット用組成物中における防炎剤の含有率をＸＦ［質量％］としたとき、ＸＦ／ＸＲの下限は、０．１であるのが好ましく、０．３であるのがより好ましく、０．７であるのがさらに好ましく、１．０であるのがもっとも好ましい。また、ＸＦ／ＸＲの上限は、２．０であるのが好ましく、１．７であるのがより好ましく、１．５であるのがさらに好ましい。
【００５１】
これにより、被処理物に対する防炎剤の付着量が低くなりすぎるのを効果的に防止しつつ、被処理物に対する防炎剤の密着性をより優れたものとすることができる。その結果、防炎体の防炎性、耐久性をより優れたものとすることができる。
【００５２】
＜液性媒体＞
本発明のインクジェット用組成物は、通常、樹脂粒子を分散する分散媒等として機能する液性媒体を含んでいる。
【００５３】
このような液性媒体を含むことにより、インクジェット法によるインクジェット用組成物の吐出を好適に行うことができる。
【００５４】
液性媒体は、上記の機能の他、例えば、樹脂粒子以外の成分の分散媒としての機能、樹脂粒子以外の成分の溶媒としての機能を発揮するものであってもよい。
【００５５】
液性媒体としては、通常、室温（例えば、２５℃）で液状をなすものが用いられる。
特に、液性媒体は、水を含むものであるのが好ましい。
【００５６】
これにより、インクジェット用組成物が付与される被処理物へのダメージをより効果的に抑制できる。また、ＶＯＣ（揮発性有機化合物）の問題を抑制する観点からも好ましい。
【００５７】
インクジェット用組成物を構成する液性媒体中に占める水の割合は、４０質量％以上であるのが好ましく、５０質量％以上であるのがより好ましく、６０質量％以上であるのがさらに好ましい。
これにより、前述した効果がより顕著に発揮される。
【００５８】
なお、インクジェット用組成物を構成する液性媒体中に占める水の割合の上限は、１００質量％である。
【００５９】
また、液性媒体としては、例えば、グリセリン、トリエチレングリコール、プロピレングリコール、トリエチレングリコールモノブチルエーテル等の親水性溶媒等を用いることができる。
【００６０】
これにより、例えば、インクジェット用組成物の保湿性を向上させることができ、インクジェットヘッド等での乾燥等により、インクジェット用組成物の固形分が不本意に析出してしまうこと等をより効果的に防止することができる。また、インクジェット用組成物の粘度をより好適に調整することができる。このようなことから、インクジェット法によるインクジェット用組成物の吐出安定性をさらに優れたものとすることができる。
【００６１】
特に、上記のような親水性溶媒は、水と併用して用いるのが好ましい。
これにより、インクジェット用組成物の保湿性をより好適なものとすることができる。また、インクジェット用組成物の粘度をさらに好適に調整することができる。
【００６２】
インクジェット用組成物中における液性媒体の含有率の下限は、特に限定されないが、４０質量％であるのが好ましく、５０質量％であるのがより好ましく、６２質量％であるのがさらに好ましい。また、インクジェット用組成物中における液性媒体の含有率の上限は、特に限定されないが、９３質量％であるのが好ましく、９０質量％であるのがより好ましく、８５質量％であるのがさらに好ましい。
【００６３】
これにより、防炎剤や樹脂粒子等の含有率を比較的高いものとしつつ、インクジェット用組成物の吐出安定性をより優れたものとすることができる。その結果、防炎体をより効率よく製造することができる。
【００６４】
＜滑剤（ワックス）＞
本発明のインクジェット用組成物は、例えば、滑剤を含んでいてもよい。
【００６５】
これにより、インクジェット用組成物を用いて製造される防炎体において、ごわつき等が発生することをより効果的に防止することができ、防炎体の質感、風合いをより優れたものとすることができる。特に、被処理物が布帛等の繊維性の基材である場合に、このような効果が顕著に発揮される。
【００６６】
滑剤の融点は、特に限定されないが、２００℃以下であるのが好ましく、１８０℃以下であるのがより好ましく、１７０℃以下であるのがさらに好ましい。また、滑剤の融点の下限は、特に限定されないが、５０℃であるのがより好ましく、６０℃であるのがさらに好ましい。
【００６７】
これにより、防炎体の通常の条件下（例えば、−２０℃以上５０℃以下の環境下）において、前述した滑剤の効果がより顕著に発揮される。
【００６８】
インクジェット用組成物を構成する滑剤としては、親水部と疎水部とを有する化合物で、粒子状の形態を有するものであってもよい。このような滑剤として、例えば、ポリプロピレンワックス、ポリエチレンワックス、アマイドワックスやこれらの変性物等が挙げられる。
【００６９】
インクジェット用組成物中において滑剤が粒子状をなすものである場合、その平均粒径の下限は、特に限定されないが、０．０１μｍであるのが好ましく、０．０２μｍであるのがより好ましく、０．０３μｍであるのがさらに好ましい。また、滑剤の平均粒径の上限は、特に限定されないが、０．５μｍであるのが好ましく、０．７μｍであるのがより好ましく、１．０μｍであるのがさらに好ましい。
【００７０】
これにより、前述した滑剤の効果がより顕著に発揮される。特に、被処理物が布帛である場合に、繊維の隙間に滑剤が侵入しやすくかつ確実に保持されやすくなるため、繊維間の摩擦が軽減され、繊維の摺動がより円滑に行われることとなる。その結果、防炎体の質感、風合いをより優れたものとすることができる。
【００７１】
インクジェット用組成物中における滑剤の含有率の下限は、特に限定されないが、０．５質量％であるのが好ましく、１．０質量％であるのがより好ましく、１．５質量％であるのがさらに好ましい。また、インクジェット用組成物中における滑剤の含有率の上限は、特に限定されないが、１０質量％であるのが好ましく、７．０質量％であるのがより好ましく、５．０質量％であるのがさらに好ましい。
【００７２】
これにより、防炎体の防炎性、耐久性を十分に優れたものとしつつ、防炎体の質感、風合いをより優れたものとすることができる。
【００７３】
また、インクジェット用組成物中における樹脂粒子の含有率をＸＲ［質量％］、インクジェット用組成物中における滑剤の含有率をＸＷ［質量％］としたとき、ＸＷ／ＸＲの下限は、０．０５であるのが好ましく、０．１０であるのがより好ましく、０．１５であるのがさらに好ましい。また、ＸＷ／ＸＲの上限は、０．７０であるのが好ましく、０．６０であるのがより好ましく、０．５０であるのがさらに好ましい。
【００７４】
これにより、防炎体の防炎性を十分に優れたものとしつつ、防炎体の質感、風合いをより優れたものとすることができる。
【００７５】
＜架橋剤＞
本発明のインクジェット用組成物は、架橋剤を含んでいてもよい。
これにより、例えば、樹脂粒子を構成する樹脂材料等が架橋性基を有するものである場合に、インクジェット用組成物が付与された被処理物上で架橋反応を好適に進行させることができ、被処理物と防炎剤との密着性、インクジェット用組成物を用いて製造された防炎体の耐久性をより優れたものとすることができる。
【００７６】
インクジェット用組成物が架橋剤を含むものである場合、インクジェット用組成物中における架橋剤の含有率の下限は、１．０質量％であるのが好ましく、２．０質量％であるのがより好ましく、３．０質量％であるのがさらに好ましい。また、インクジェット用組成物中における架橋剤の含有率の上限は、１０質量％であるのが好ましく、８．０質量％であるのがより好ましく、７．０質量％であるのがさらに好ましい。
【００７７】
これにより、防炎剤や樹脂粒子等の含有率を比較的高いものとしつつ、防炎体の製造時において架橋反応をより効率よく進行させることができ、防炎体の防炎性、耐久性をより優れたものとしつつ、防炎体の生産性をより向上させることができる。
【００７８】
＜その他の成分＞
本発明のインクジェット用組成物は、前述した成分以外の成分（その他の成分）を含んでいてもよい。
【００７９】
その他の成分としては、例えば、重合開始剤、重合禁止剤、各種分散剤、界面活性剤、色材、浸透剤、ｐＨ調整剤、エチレンジアミン四酢酸塩（ＥＤＴＡ）等のキレート化剤、防腐剤・防かび剤、防錆剤、酸化防止剤、紫外線吸収剤、酸素吸収剤、溶解助剤、尿素類、トリエタノールアミン等の有機アルカリ、水酸化ナトリウム等の無機アルカリといったアルカリ性物質等が挙げられる。防腐剤・防かび剤としては、例えば、分子内にイソチアゾリン環構造を有する化合物を好適に用いることができる。
【００８０】
界面活性剤としては、例えば、アニオン系界面活性剤、カチオン系界面活性剤、ノニオン系界面活性剤等の各種界面活性剤を用いることができる。
【００８１】
より具体的には、インクジェット用組成物中に含まれる界面活性剤としては、例えば、アセチレン系界面活性剤、シリコーン系界面活性剤、フッ素系界面活性剤等が挙げられる。
【００８２】
インクジェット用組成物がシリコーン系界面活性剤を含んでいると、本発明のインクジェット用組成物の被処理物に対する濡れ性をさらに好適なものとすることができる。
【００８３】
また、インクジェット用組成物が、アルカリ性物質を含むことにより、インクジェット用組成物中における樹脂粒子の分散安定性、特に、ウレタン系樹脂で構成されたウレタン系樹脂粒子の分散安定性をより優れたものとすることができる。
【００８４】
その他の成分の含有率（その他の成分として複数種の成分を含む場合は、これらの含有率の総和）は、６質量％以下であるのが好ましく、５質量％以下であるのがより好ましい。
なお、その他の成分の含有率の下限は、０質量％である。
【００８５】
インクジェット用組成物は、色材を含まないもの、例えば、クリアインクのような用途も可能であるし、色材を含有していてもよい。
【００８６】
インクジェット用組成物が含有する色材の種類、組成、色調などは、特に限定されない。例えば、色材としては、各種顔料、各種染料を用いることができる。また、色材の色調としては、例えば、シアン、マゼンタ、イエロー、ブラック等が挙げられる。また、インクジェット用組成物は、２種以上の色材を含んでいてもよい。
【００８７】
インクジェット用組成物が色材を含有する場合、その色材の含有量は、０．１質量％以下であるのが好ましく、０．０５質量％以下であるのがより好ましく、０．０１質量％以下であるのがさらに好ましい。
【００８８】
これにより、例えば、捺染物のような染色されている被処理物に対して、当該被処理物の色味に悪影響を及ぼしにくいオーバーコート材料として好適に用いることができる。
【００８９】
インクジェット用組成物中における色材の含有量の下限は０質量％であるが、００．００１質量％であってもよい。
【００９０】
なお、上述したように、本発明のインクジェット用組成物は、固体状態の樹脂粒子を含んでいるが、さらに、溶解状態や溶融状態等の液体状態の樹脂材料を含んでいてもよい。このような場合でも、インクジェット用組成物中に含まれる全樹脂材料中に占める液体状態の樹脂材料の割合は、低いものであるのが好ましく、具体的には、１０質量％以下であるのが好ましく、５質量％以下であるのがより好ましく、１質量％以下であるのがさらに好ましい。なお、インクジェット用組成物中に含まれる全樹脂材料中に占める液体状態の樹脂材料の割合の下限は、０質量％である。
【００９１】
本発明のインクジェット用組成物の２５℃における表面張力の下限は、２０ｍＮ／ｍであるのが好ましく、２１ｍＮ／ｍであるのがより好ましく、２３ｍＮ／ｍであるのがさらに好ましい。また、本発明のインクジェット用組成物の２５℃における表面張力の上限は、５０ｍＮ／ｍであるのが好ましく、４０ｍＮ／ｍであるのがより好ましく、３０ｍＮ／ｍであるのがさらに好ましい。
【００９２】
これにより、インクジェットヘッドのノズルの目詰まり等がより生じにくくなり、インクジェット用組成物の吐出安定性がより向上する。また、ノズルの詰まりを生じた場合でも、ノズルにキャップをすること（キャッピング）による回復性をより優れたものとすることができる。
【００９３】
なお、表面張力としては、ウィルヘルミー法により測定した値を採用することができる。表面張力の測定は、表面張力計（例えば、協和界面科学社製、ＣＢＶＰ−７等）を用いることができる。
【００９４】
本発明のインクジェット用組成物の２５℃における粘度の下限は、２ｍＰａ・ｓであるのが好ましく、３ｍＰａ・ｓであるのがより好ましく、４ｍＰａ・ｓであるのがさらに好ましい。また、本発明のインクジェット用組成物の２５℃における粘度の上限は、１０ｍＰａ・ｓであるのが好ましく、８ｍＰａ・ｓであるのがより好ましく、６ｍＰａ・ｓであるのがさらに好ましい。
【００９５】
これにより、インクジェット用組成物のインクジェット法による吐出安定性がより優れたものとなる。
【００９６】
なお、粘度は、振動式粘度計を用いたＪＩＳ  Ｚ８８０９に準拠した測定により求めることができる。
【００９７】
また、本発明のインクジェット用組成物は、以下の条件を満足するのが好ましい。インクジェット用組成物の乾燥被膜、すなわち、後述する方法でインクジェット用組成物により被膜を形成し、これを乾燥して乾燥被膜としたもののヤング率の下限は、５ＭＰａであるのが好ましく、１５ＭＰａであるのがより好ましく、１８ＭＰａであるのがさらに好ましい。また、インクジェット用組成物の乾燥被膜のヤング率の上限は、７０ＭＰａであるのが好ましく、６０ＭＰａであるのがより好ましく、４０ＭＰａであるのがさらに好ましい。
【００９８】
これにより、被処理物に対する防炎剤の定着性をより向上させることができ、防炎体の耐久性、特に、耐擦性を高めることができる。
【００９９】
ヤング率測定用の乾燥被膜は、以下のようにして製造することができる。すなわち、ステンレス鋼（ＳＵＳ）の平板上に開口部３ｃｍ×１９ｃｍを有する枠体としてのシリコンラバー（厚さ：５ｍｍ）を密着させ、インクジェット用組成物：１０ｇを前記開口部内に入れ、２５℃、大気下で１２時間乾燥させる。その後、１６０℃で１５分間加熱処理し、２５℃に戻した後、重量変化が無いことを確認し、ＳＵＳ製の平板上から乾燥被膜を剥離することにより、ヤング率測定用の乾燥被膜を得ることができる。
【０１００】
このようにして得られる乾燥被膜の厚さは、マイクロメーター（例えば、ミツトヨ社製、商品名「ＭＤＨ−２５Ｍ」）による測定から求めることができる。
【０１０１】
また、ヤング率の測定は、以下のようにして行うことができる。すなわち、上記のようにして得られた膜の中央付近から、幅１０ｍｍ×長さ３０ｍｍの試験片を切り出す。当該試験片について、ＴＥＮＳＩＬＯＮ万能試験機（エー・アンド・デイ社製商品名：ＲＴＧ−１２５０）を用いて、引張速度：１００ｍｍ／ｍｉｎの条件にて、応力−ひずみ曲線を測定する。そして、得られた応力−ひずみ曲線のひずみ０．０５〜０．２５％間の線形回帰によってヤング率［ＭＰａ］を求める。
【０１０２】
本発明のインクジェット用組成物は、そのままインクジェット法による吐出に供されるものであってもよいし、例えば、希釈溶媒等、他の成分を加えた後にインクジェット法による吐出に供されるものであってもよい。また、２種以上のインクジェット用組成物を混合した後にインクジェット法による吐出に供されるものであってもよい。言い換えると、本発明のインクジェット用組成物は、インクジェットインクそのものであってもよいし、インクジェットインクの原液等のインクの前駆体であってもよい。
【０１０３】
［防炎処理方法］
次に、本発明の防炎処理方法について説明する。
本発明の防炎処理方法は、前述したインクジェット用組成物を、インクジェット法により吐出し、被処理物に付着させる吐出工程を有する。
【０１０４】
このような構成により、多量の廃液の発生の問題の発生を防止しつつ、被処理物に対して効率よく防炎処理を施すことができる防炎処理方法を提供することができる。また、防炎剤を含む被膜の厚さを必要以上に厚くしたり、被処理物の必要以上に深部にまで防炎剤を含ませる必要がないため、本発明の防炎処理方法を適用して得られる防炎体のしなやかさが低下し、取り扱いのし易さが低下してしまうことや、ごわつき感等による質感、風合いの低下等を効果的に防止することができる。また、被処理物の材質、表面粗さ等に応じて、インクジェット用組成物の１滴当たりの液滴量や単位面積当たりの被処理物に対する付与量等を調整することにより、様々な被処理物に対して好適な防炎処理を施すことができる。また、被処理物が布帛である場合、従来では、局所的な収縮を生じ、防炎体の平面性が低下するという問題があったが、本発明では、このような問題の発生を効果的に防止することができる。
【０１０５】
特に、本発明の防炎処理方法では、吐出速度：５．０ｍ／ｓ以上１０ｍ／ｓ以下、ノズルプレート開口と被処理物表面との間の最短距離：０．５ｍｍ以上５．０ｍｍ以下の条件で、前述したインクジェット用組成物をインクジェット法により吐出し、前記被処理物に付着させるのが好ましい。
【０１０６】
これにより、インクジェット用組成物の液滴をより均一かつ安定的に吐出することができるとともに、インクジェット用組成物により形成される被膜を、より好適に被処理物の表面付近に偏在させることができる。言い換えると、インクジェット用組成物の被膜の厚さを必要以上に厚くしたり、被処理物の必要以上に深部にまで防炎剤が侵入することをより効果的に防止しつつ、十分な防炎性を有する防炎体を製造することができる。
【０１０７】
上記のように、インクジェット用組成物の吐出速度の下限は、５．０ｍ／ｓであるのが好ましいが、５．５ｍ／ｓであるのがより好ましく、６．０ｍ／ｓであるのがさらに好ましい。また、インクジェット用組成物の吐出速度の上限は、１０ｍ／ｓであるのが好ましいが、９．０ｍ／ｓであるのがより好ましく、８．０ｍ／ｓであるのがさらに好ましい。
これにより、前述した効果がより顕著に発揮される。
【０１０８】
また、上記のように、ノズルプレート開口と被処理物表面との間の最短距離の下限は、０．５ｍｍであるのが好ましいが、１．０ｍｍであるのがより好ましく、１．５ｍｍであるのがさらに好ましい。また、ノズルプレート開口と被処理物表面との間の最短距離の上限は、５．０ｍｍであるのが好ましいが、４．５ｍｍであるのがより好ましく、４．０ｍｍであるのがさらに好ましい。
これにより、前述した効果がより顕著に発揮される。
【０１０９】
また、インクジェット用組成物を液滴重量１５ｎｇ以下で、前記被処理物上に１５ｍｇ／ｉｎｃｈ２以上の割合で付着させるのが好ましい。
【０１１０】
これにより、インクジェット用組成物をより均一で安定的に被処理物に付着させることができる。また、防炎体の防炎性等をより有効的に発揮することができる。また、インクジェット用組成物の被膜の厚さを必要以上に厚くしたり、必要以上に被処理物の深部にまで防炎剤が侵入することをより効果的に防止することができるため、防炎体の質感、風合い、柔軟性等をより優れたものとすることができる。
【０１１１】
上記のように、インクジェット用組成物の液滴重量は、１５ｎｇ以下であるのが好ましいが、１４ｎｇ以下であるのがより好ましく、１３ｎｇ以下であるのがさらに好ましい。また、インクジェット用組成物の液滴重量の下限は、２ｎｇであるのが好ましく、５ｎｇであるのがより好ましく、７ｎｇであるのがさらに好ましい。
これにより、前述した効果がより顕著に発揮される。
【０１１２】
また、上記のように、単位面積当たりの被処理物へのインクジェット用組成物の付与量は、１５ｍｇ／ｉｎｃｈ２以上であるのが好ましいが、２０ｍｇ／ｉｎｃｈ２以上であるのがより好ましく、２５ｍｇ／ｉｎｃｈ２以上であるのがさらに好ましい。また、単位面積当たりの被処理物へのインクジェット用組成物の付与量の上限は、７０ｍｇ／ｉｎｃｈ２であるのが好ましく、６０ｍｇ／ｉｎｃｈ２であるのがより好ましい。
これにより、前述した効果がより顕著に発揮される。
【０１１３】
吐出工程におけるインクジェット用組成物の吐出は、インクジェット法により行えばよく、各種のインクジェット装置を用いることができる。
【０１１４】
本発明に係る防炎処理方法では、必要に応じて、吐出工程以外の工程を有していてもよい。
【０１１５】
例えば、吐出工程の後、液性媒体を除去する乾燥工程を有していてもよい。
乾燥工程における温度の下限は、特に限定されないが、５℃であるのが好ましく、１０℃であるのがより好ましく、１５℃であるのがさらに好ましい。また、乾燥工程における温度の上限は、特に限定されないが、８０℃であるのが好ましく、７０℃であるのがより好ましく、５０℃であるのがさらに好ましい。
【０１１６】
これにより、被処理物に付与されたインクジェット用組成物を、より効率よく乾燥することができるとともに、液性媒体の急激な揮発、例えば、突沸等によりインクジェット法により形成されたパターンが、不本意に変形してしまうことをより効果的に防止することができる。
【０１１７】
また、インクジェット用組成物が架橋性の成分を含む場合、架橋反応を進行させる架橋工程を有していてもよい。
【０１１８】
架橋工程における温度の下限は、９０℃であるのが好ましく、１００℃であるのがより好ましく、１２０℃であるのがさらに好ましい。また、架橋工程における温度の上限は、２５０℃であるのが好ましく、２３０℃であるのがより好ましく、２００℃であるのがさらに好ましい。
【０１１９】
これにより、インクジェット用組成物の構成成分の不本意な変性、劣化をより効果的に防止しつつ、架橋反応をより効率よく進行させることができる。
【０１２０】
また、インクジェット用組成物が硬化性の成分を含む場合、硬化反応を進行させる硬化工程を有していてもよい。
【０１２１】
＜被処理物＞
インクジェット用組成物が付与される被処理物は、特に限定されず、例えば、布帛、樹脂（プラスチック）フィルム、印刷・情報用紙、包装用紙、グラシン紙、合成紙、板紙、壁紙等の各種紙、またはこれらのうちの２つ以上の組み合わせ等が挙げられる。また、被処理物としては、例えば、予め印刷が施されたものを用いてもよい。
【０１２２】
また、被処理物は、インクジェット用組成物を吸収する受容層を備えるものであってもよい。
【０１２３】
また、被処理物としては、シート状の他、例えば、球状、直方体形状等の立体的な形状を有する物を用いてもよい。
【０１２４】
被処理物が布帛である場合に、布帛を構成する繊維としては、例えば、ポリエステル繊維、ナイロン繊維、トリアセテート繊維、ジアセテート繊維、ポリアミド繊維およびこれらの繊維を２種以上用いた混紡品等が挙げられる。また、これらとレーヨン等の再生繊維あるいは木綿、絹、羊毛等の天然繊維との混紡品を用いてもよい。
【０１２５】
また、被処理物が樹脂（プラスチック）フィルムである場合、当該樹脂（プラスチック）フィルムとしては、例えば、ポリエステルフィルム、ポリウレタンフィルム、ポリカーボネートフィルム、ポリフェニレンサルファイドフィルム、ポリイミドフィルム、ポリアミドイミドフィルム等が挙げられる。
【０１２６】
なお、樹脂（プラスチック）フィルムは、複数の層が積層された積層体であってもよいし、材料の組成が傾斜的に変化する傾斜材料で構成されたものであってもよい。
【０１２７】
［防炎体］
本発明に係る防炎体は、前述した本発明のインクジェット用組成物を用いて製造されたものであり、例えば、前述した防炎処理方法を用いて製造することができる。
【０１２８】
このような防炎体は、優れた防炎性を有し、耐擦性等の耐久性にも優れている。また、被処理物が有する質感、風合いが低下することが効果的に防止されている。
【０１２９】
防炎体は、ＪＩＳ  Ｌ  １０９１  Ａ−１法（４５°ミクロバーナー法）に準拠した測定を行った場合に、１分加熱後および着炎３秒後、残炎が３秒以下、残塵が５秒以下、かつ、炭化面積が３０ｃｍ２以下の条件を満足するものであるのが好ましい。
これにより、防炎体は、より優れた防炎性を有するものとなる。
【０１３０】
また、防炎体は、所定の条件で水洗濯を行った後、すなわち、ＪＩＳ  Ｋ  ３３７１に従って、弱アルカリ性第１種洗剤を１ｇ／Ｌの割合で用い、浴比１：４０として、６０℃±２℃で１５分間水洗濯した後、４０℃±２℃で５分間のすすぎを３回行い、遠心脱水を２分間行い、その後、６０℃±５℃で熱風乾燥する処理を１回として、これを５回行った後に、ＪＩＳ  Ｌ  １０９１  Ａ−１法（４５°ミクロバーナー法）に準拠した測定を行った場合に、１分加熱後および着炎３秒後、残炎が３秒以下、残塵が５秒以下、かつ、炭化面積が３０ｃｍ２以下の条件を満足するものであるのが好ましい。
これにより、防炎体は、より優れた防炎性を有するものとなる。
【０１３１】
また、防炎体は、所定の条件でドライクリーニングを行った後、すなわち、防炎体１ｇにつき、テトラクロロエチレン１２．６ｍＬ、チャージソープ（ノニオン界面活性剤／アニオン界面活性剤／水＝１０／１０／１（重量比））０．２６５ｇを用いて、３０℃±２℃で１５分間の処理を１回とし、これを５回行った後に、ＪＩＳ  Ｌ  １０９１  Ａ−１法（４５°ミクロバーナー法）に準拠した測定を行った場合に、１分加熱後および着炎３秒後、残炎が３秒以下、残塵が５秒以下、かつ、炭化面積が３０ｃｍ２以下の条件を満足するものであるのが好ましい。
これにより、防炎体は、より優れた防炎性を有するものとなる。
【０１３２】
防炎体の用途は、特に限定されないが、防炎性が求められる用途、例えば、どん帳、布製ブラインド、幕類、カーテン、絨毯、壁紙、襖、障子、化粧板等の各種インテリア、シーツ、毛布、各種カバー類、帽子、手袋、衣類、ハンカチ、タオル、ガーゼ、工事用シート、合板等が挙げられる。
【０１３３】
以上、本発明の好適な実施形態について説明したが、本発明は、これらに限定されるものではない。
【実施例】
【０１３４】
次に、本発明の具体的実施例について説明する。
［１］インクジェット用組成物の調製
（実施例１）
まず、臭素系防炎剤としてのデカブロモジフェニルエーテル（東京化成工業社製）、アクリル系樹脂（ＢＡＳＦ社製、Ｊｏｎｃｒｙｌ−ＰＤＸ７６７７）で構成された樹脂粒子、滑剤としてのハイテック  Ｅ−９０１５（東邦化学工業社製、融点１３７℃）、グリセリン、トリエチレングリコール、プロピレングリコール、トリエチレングリコールモノブチルエーテル、トリエタノールアミン、水酸化ナトリウム水溶液、シリコーン系界面活性剤としてのＢＹＫ−３４８（ビックケミー・ジャパン社製）およびイオン交換水を用意した。
【０１３５】
これらを所定の比率で混合することにより、表１に示す組成のインクジェット用組成物を調製した。
【０１３６】
（実施例２〜８）
インクジェット用組成物の調製に用いる成分の種類、各成分の配合比率を変更し、表１に示す組成となるようにした以外は、前記実施例１と同様にしてインクジェット用組成物を調製した。
【０１３７】
（比較例１、２）
インクジェット用組成物の調製に用いる成分の種類、各成分の配合比率を変更し、表１に示す組成となるようにした以外は、前記実施例１と同様にしてインクジェット用組成物を調製した。
【０１３８】
前記各実施例および各比較例のインクジェット用組成物の条件を表１にまとめて示す。なお、表１中、「部」は、質量部を表す。また、表１中、臭素系防炎剤としてのデカブロモジフェニルエーテル（東京化成工業社製）を「Ｆ１」、リン系防炎剤としてのトリフェニルホスフェート（東京化成工業社製）を「Ｆ２」、塩素系防炎剤としての塩素化パラフィン（トヨパラックス、東ソー社製）を「Ｆ３」、アクリル系樹脂（Ｊｏｎｃｒｙｌ−ＰＤＸ７６７７、ＢＡＳＦ社製、重量平均分子量１６０，０００）で構成された樹脂粒子を「Ｒ１」、エステル骨格で架橋性基としてシラノール基を有するウレタン系樹脂（タケラックＷＳ−４０２２、三井化学社製）で構成された樹脂粒子を「Ｒ２」、ポリカーボネート骨格で架橋性基としてブロックドイソシアネート基を有するウレタン系樹脂（ＥＴＥＲＮＡＣＯＬＬ  ＵＷ−１５０１Ｆ、宇部興産社製）で構成された樹脂粒子を「Ｒ３」、エステル骨格で架橋性基としてシラノール基を有するウレタン系樹脂（タケラックＷＳ−５９８４、三井化学社製）で構成された樹脂粒子を「Ｒ４」、滑剤としてのハイテック  Ｅ−９０１５（東邦化学工業社製、融点：１３７℃）を「Ｗ１」、滑剤としてのＡＱＵＡＣＥＲ  ５９３（ビックケミー・ジャパン社製、融点：１６０℃）を「Ｗ２」、滑剤としてのＡＱＵＡＣＥＲ  ４９７（ビックケミー・ジャパン社製、融点：６０℃）を「Ｗ３」、オキサゾリン基を有する架橋剤としてのエポクロス  Ｋ２０１０Ｅ（日本触媒社製）を「ＣＬ１」、グリセリンを「ＧＬ」、トリエチレングリコールを「ＴＥＧ」、プロピレングリコールを「ＰＧ」、トリエチレングリコール・モノブチルエーテルを「ＴＥＧＢＥ」、トリエタノールアミンを「ＴＥＡ」と示した。また、前記各実施例のインクジェット用組成物は、いずれも、表面張力が２３ｍＮ／ｍ以上３０ｍＮ／ｍ以下の範囲内の値であった。なお、表面張力は、表面張力計（協和界面科学社製、ＣＢＶＰ−７）を用いて、２５℃にて、ウィルヘルミー法により測定した。また、前記各実施例のインクジェット用組成物の２５℃における粘度は、いずれも、４ｍＰａ・ｓ以上６ｍＰａ・ｓ以下の範囲内の値であった。なお、インクジェット用組成物の粘度は、振動式粘度計（セニコック社製、ＶＭ−１００）を用いたＪＩＳ  Ｚ８８０９に準拠した測定により求めた。
【０１３９】
【表１】
2020050715.tif 000002
【０１４０】
［２］評価
［２−１］乾燥被膜のヤング率
まず、ステンレス鋼（ＳＵＳ）の平板上に開口部３ｃｍ×１９ｃｍを有する枠体としてのシリコンラバー（厚さ：５ｍｍ）を密着させ、インクジェット用組成物：１０ｇを前記開口部内に入れ、２５℃、大気下で１２時間乾燥させた。その後、１６０℃で１５分間加熱処理し、２５℃に戻した後、重量変化が無いことを確認し、ＳＵＳ製の平板上から乾燥被膜を剥離することにより、ヤング率測定用の乾燥被膜を得た。
【０１４１】
なお、前記膜の厚さは、マイクロメーター（例えば、ミツトヨ社製、商品名「ＭＤＨ−２５Ｍ」）による測定から求めた。
【０１４２】
上記のようにして得られた乾燥被膜の中央付近から、幅１０ｍｍ×長さ３０ｍｍの試験片を切り出した。当該試験片について、ＴＥＮＳＩＬＯＮ万能試験機（エー・アンド・デイ社製商品名：ＲＴＧ−１２５０）を用いて、引張速度：１００ｍｍ／ｍｉｎの条件にて、応力−ひずみ曲線を測定した。得られた応力−ひずみ曲線のひずみ０．０５〜０．２５％間の線形回帰によりヤング率［ＭＰａ］を求めた。
【０１４３】
［２−２］防炎体の風合い
前記各実施例および各比較例のインクジェット用組成物を用いて、以下のようにして防炎体を製造した。
【０１４４】
まず、インクジェット装置（セイコーエプソン社製、ＳＣ−Ｆ２０００の改造機）を用いて、被処理物としての綿製の布帛（和歌山染工社製、１１号帆布（綿１００％））の一方の面に、ＳＣ−Ｆ２０００用インクジェットインク（シアンインク、マゼンタインク、イエローインク、ブラックインク）を所定のパターンで吐出し、その後、コンベア乾燥炉（Ｍ＆Ｒ社製：Economax_D  コンベア乾燥炉）を用いて、１７０℃で１０分間加熱乾燥処理を施し、捺染物を得た。
【０１４５】
その後、上記のようにして得られた捺染物の一部を被処理物として用い、当該捺染物のインクジェットインクが付与された面に、インクジェット装置（セイコーエプソン社製、ＳＣ−Ｆ２０００の改造機）を用いて、吐出速度：６．０ｍ／ｓ、ノズルプレート開口と被処理物表面との間の最短距離：２．５ｍｍ、液滴重量：１２．０ｎｇ、インクジェット用組成物の塗布密度：３９ｍｇ／ｉｎｃｈ２という条件で、インクジェット用組成物を吐出した。
【０１４６】
次に、２５℃、大気下で１２時間乾燥させ、その後、１６０℃で１５分間加熱処理し、２５℃に戻し、防炎体を得た。
【０１４７】
上記のようにして得られた各防炎体から、２０ｃｍ四方の試験片を切り出した。当該試験片について、カトーテック社製の引張りせん断試験機（製品名「ＫＥＳ−ＦＢ１−Ａ」）を使用し、１０ｇｆ／ｃｍのせん断張力、および、±８°のせん断ずり角度の条件下で測定を行い張力−曲率曲線を得た。得られた張力−曲率曲線における曲率０．５°〜２．５°間の線形回帰によって、せん断かたさ［ｇｆ／（ｃｍ・ｄｅｇ）］を求めた。以下、このせん断硬さをせん断硬さＡという。
【０１４８】
また、インクジェット用組成物による処理を施していない捺染物についても、上記と同様にしてせん断かたさ［ｇｆ／（ｃｍ・ｄｅｇ）］を求めた。以下、このせん断硬さをせん断硬さＢという。
【０１４９】
前記各実施例および各比較例についてのせん断硬さＡとせん断硬さＢとの差の絶対値を求め、以下の基準に従い評価した。せん断硬さＡとせん断硬さＢとの差の絶対値が小さいほど、インクジェット用組成物による風合いの低下の程度が小さいと言える。
【０１５０】
Ａ：せん断かたさＡとせん断かたさＢとの差の絶対値が、０．５以下。
Ｂ：せん断かたさＡとせん断かたさＢとの差の絶対値が、０．５超１．０以下。
Ｃ：せん断かたさＡとせん断かたさＢとの差の絶対値が、１．０超１．５以下。
Ｄ：せん断かたさＡとせん断かたさＢとの差の絶対値が、１．５超。
【０１５１】
［２−３］防炎体の防炎性
上記［２−２］で製造した前記各実施例および各比較例に係る防炎体について、以下のようにして、４５°ミクロバーナー法および４５°コイル法により、防炎性を評価した。
【０１５２】
なお、以下の評価は、前記各実施例および各比較例に係る防炎体について、それぞれ、製造直後の状態、すなわち、水洗濯もドライクリーニングも行っていない状態、水洗濯のみを行った状態、および、ドライクリーニングのみを行った状態の３つの状態で行った。
【０１５３】
水洗濯条件は、以下のとおりである。すなわち、ＪＩＳ  Ｋ  ３３７１に従って、弱アルカリ性第１種洗剤を１ｇ／Ｌの割合で用い、浴比１：４０として、６０℃±２℃で１５分間水洗濯した後、４０℃±２℃で５分間のすすぎを３回行い、遠心脱水を２分間行い、その後、６０℃±５℃で熱風乾燥する処理を１回として、これを５回行った。
【０１５４】
ドライクリーニング条件は、以下のとおりである。すなわち、試料１ｇにつき、テトラクロロエチレン１２．６ｍＬ、チャージソープ（ノニオン界面活性剤／アニオン界面活性剤／水＝１０／１０／１（重量比））０．２６５ｇを用いて、３０℃±２℃で１５分間の処理を１回とし、これを５回行った。
【０１５５】
［２−３−１］４５°ミクロバーナー法による評価
前記各実施例および各比較例に係る防炎体について、上記の３つの状態で、ＪＩＳ  Ｌ  １０９１  Ａ−１法（４５°ミクロバーナー法）にて防炎性の測定を行い、１分間加熱しても着炎しない場合１分間加熱後に、加熱開始１分間以内に着炎する場合は着炎３秒後にバーナーを取り除き着炎した炎が消えたところで、残炎時間、残塵時間、炭化面積を測定した。以下の基準に従い評価した。
【０１５６】
Ａ：残炎が３秒以下、残塵が５秒以下、かつ、炭化面積が３０ｃｍ２以下。
Ｂ：残炎が５秒以下、残塵が２０秒以下、もしくは、炭化面積が４０ｃｍ２以下。
Ｃ：それ以外。
【０１５７】
［２−３−２］４５°コイル法による評価
前記各実施例および各比較例に係る防炎体について、上記の３つの状態で、ＪＩＳ  Ｌ  １０９１  Ｄ法（４５°コイル法）にて防炎性の測定を行い、以下の基準に従い評価した。
【０１５８】
Ａ：接炎回数が３回以上。
Ｂ：接炎回数が２回。
Ｃ：それ以外。
これらの結果を表２にまとめて示す。
【０１５９】
【表２】
2020050715.tif 000003
【０１６０】
表２から明らかなように、本発明では優れた結果が得られた。これに対し、比較例では、満足のいく結果が得られなかった。
【０１６１】
また、インクジェット用組成物中における防炎剤の含有率を３．０質量％以上３０質量％以下の範囲内で変更し、インクジェット用組成物中における樹脂粒子の含有率を２．０質量％以上２５質量％以下の範囲内で変更し、インクジェット用組成物中における滑剤の含有率を０．５質量％以上１０質量％以下の範囲内で変更し、インクジェット用組成物中における架橋剤の含有率を１．０質量％以上１０質量％以下での範囲内で変更し、インクジェット用組成物中における樹脂粒子の含有率（ＸＲ［質量％］）に対するインクジェット用組成物中における防炎剤の含有率（ＸＦ［質量％］）の比率（ＸＦ／ＸＲ）を０．５以上２．０以下の範囲内で変更し、インクジェット用組成物中における樹脂粒子の含有率（ＸＲ［質量％］）に対するインクジェット用組成物中における滑剤の含有率（ＸＷ［質量％］）の比率（ＸＷ／ＸＲ）を０．０５以上０．７０以下の範囲内で変更した以外は、前記各実施例と同様にしてインクジェット用組成物を製造し、前記と同様の評価を行ったところ、前記と同様の傾向の評価が得られた。
【０１６２】
また、インクジェット用組成物の吐出速度を５．０ｍ／ｓ以上１０ｍ／ｓ以下の範囲内、ノズルプレート開口と被処理物表面との間の最短距離を０．５ｍｍ以上５．０ｍｍ以下の範囲内で変更した以外は、前記と同様にして防炎体を製造して、前記と同様の評価を行ったところ、前記と同様の結果が得られた。